(57)【特許請求の範囲】
【請求項１】
軟磁性粉末と前記軟磁性粉末を分散した状態で内包する樹脂とを含む複合材料成形体であって、
前記複合材料成形体の表面のうち、前記複合材料成形体内に励磁される磁束に交差する鎖交面が縦横にそれぞれ３等分されるように前記複合材料成形体を合計９個の部位に分割したとき、
これら部位のうち、最大の密度Ｄｍａｘの部位に対する最小の密度Ｄｍｉｎの部位の密度減少率Ｄｄ＝｛（Ｄｍａｘ−Ｄｍｉｎ）／Ｄｍａｘ｝×１００が、１．２％以下である複合材料成形体。
【請求項２】
軟磁性粉末と前記軟磁性粉末を分散した状態で内包する樹脂とを含む複合材料成形体であって、
前記複合材料成形体の表面のうち、前記複合材料成形体内に励磁される磁束に交差する鎖交面が縦横にそれぞれ３等分されるように前記複合材料成形体を合計９個の部位に分割したとき、
これら部位のうち、最小の密度Ｄｍｉｎの部位に対する最大の密度Ｄｍａｘの部位の密度増加率Ｄｉ＝｛（Ｄｍａｘ−Ｄｍｉｎ）／Ｄｍｉｎ｝×１００が、１．３％以下である複合材料成形体。
【請求項３】
軟磁性粉末と前記軟磁性粉末を分散した状態で内包する樹脂とを含む複合材料成形体であって、
前記複合材料成形体の表面のうち、前記複合材料成形体内に励磁される磁束に交差する鎖交面が縦横にそれぞれ３等分されるように前記複合材料成形体を合計９個の部位に分割したとき、
これらの部位のうち最大の密度Ｄｍａｘの部位と最小の密度Ｄｍｉｎの部位との密度差ΔＤ＝Ｄｍａｘ−Ｄｍｉｎと、平均密度Ｄａｖとの密度比率ＤＲ＝（ΔＤ／Ｄａｖ）×１００が、１．４％以下である複合材料成形体。
【請求項４】
前記最小の密度Ｄｍｉｎと平均密度Ｄａｖとの比率（Ｄｍｉｎ／Ｄａｖ）×１００が、９９％以上である請求項１から請求項３のいずれか１項に記載の複合材料成形体。
【請求項５】
前記最大の密度Ｄｍａｘと平均密度Ｄａｖとの比率（Ｄｍａｘ／Ｄａｖ）×１００が、１００．６％以下である請求項１から請求項４のいずれか１項に記載の複合材料成形体。
【請求項６】
前記軟磁性粉末が、Ｓｉを１．０質量％以上８．０質量％以下含むＦｅ基合金の軟磁性粒子を含む請求項１から請求項５のいずれか１項に記載の複合材料成形体。
【請求項７】
前記軟磁性粉末の前記複合材料成形体全体に対する含有量が、８０体積％以下である請求項１から請求項６のいずれか１項に記載の複合材料成形体。
【請求項８】
前記軟磁性粉末の平均粒径が、５μｍ以上３００μｍ以下である請求項１から請求項７のいずれか１項に記載の複合材料成形体。
【請求項９】
巻線を巻回してなるコイルと、前記コイルが配置される磁性コアとを備えるリアクトルであって、
前記磁性コアは、複数のコア部材と、これらコア部材の間に介在されるギャップとを備え、
複数の前記コア部材の少なくとも一つは、請求項１から請求項８のいずれか１項に記載の複合材料成形体を備えるリアクトル。
【請求項１０】
軟磁性粉末と溶融された樹脂とを含む混合物を金型内に注入し、前記樹脂を固化させて複合材料成形体を成形する工程を備える複合材料成形体の製造方法であって、
前記軟磁性粉末の前記混合物全体に対する含有量が、８０体積％以下であり、
溶融された前記樹脂の温度Ｔｒと前記金型の温度Ｔｄとの差Ｔｒ−Ｔｄが２００℃以上であり、
前記金型の温度Ｔｄが前記樹脂のガラス転移点Ｔｇ以下、かつ１００℃以下である複合材料成形体の製造方法。
【請求項１１】
前記樹脂がポリフェニレンスルフィド樹脂であり、
前記金型の温度Ｔｄが、前記樹脂のガラス転移点Ｔｇ−１０℃以上前記樹脂のガラス転移点Ｔｇ＋１０℃以下である請求項１０に記載の複合材料成形体の製造方法。
【請求項１２】
前記金型の温度Ｔｄが、前記樹脂の融点Ｔｍ−１３５℃以下である請求項１０又は請求項１１に記載の複合材料成形体の製造方法。
【発明の詳細な説明】
【技術分野】
【０００１】
本発明は、リアクトルなどの磁気部品に備える磁性コアに適した複合材料成形体、この複合材料成形体を備えるリアクトル、及びこの複合材料成形体の製造方法に関する。特に、漏れ磁束が少なく磁気特性に優れるリアクトルを構築できる複合材料成形体に関する。
【背景技術】
【０００２】
電圧の昇圧動作や降圧動作を行う回路の部品の一つに、リアクトルがある。リアクトルは、ハイブリッド自動車などの車両に搭載されるコンバータに利用される。そのリアクトルとして、例えば、特許文献１に示すものがある。
【０００３】
特許文献１のリアクトルは、一対のコイル素子（巻回部）を有するコイルと、コイルの内側に配置される一対の内側コア部、及び一対の内側コア部の端面同士を連結する一対の外側コア部を有する磁性コアとを備える（明細書０１０５〜０１１６）。内側コア部と外側コア部とは、磁性体粉末と樹脂とを含む複合材料（複合材料成形体）で構成される。複合材料の製造は、磁性体粉末と溶融した樹脂との混合物を金型に充填し、樹脂を固化（硬化）して行われる。
【０００４】
例えば、上述のように複合材料成形体からなる複数のコア部材を組み合わせて磁性コアを構成する場合、コア部材間には、インダクタンスを調整するためにギャップを介在させることがある。
【先行技術文献】
【特許文献】
【０００５】
【特許文献１】特開２０１３−１１８３５２号公報
【発明の概要】
【発明が解決しようとする課題】
【０００６】
リアクトルが複合材料成形体からなる複数のコアとそのコア間に介在されるギャップとを備える磁性コアを用いる場合に、そのギャップからの漏れ磁束を低減して磁気特性を向上することが望まれている。
【０００７】
本発明は、上記の事情に鑑みてなされたもので、その目的の一つは、漏れ磁束が少なく磁気特性に優れるリアクトルを構築できる複合材料成形体を提供することにある。
【０００８】
本発明の他の目的は、上記複合材料成形体を備えるリアクトルを提供することにある。
【０００９】
本発明の別の目的は、上記複合材料成形体を製造する複合材料成形体の製造方法を提供することにある。
【課題を解決するための手段】
【００１０】
本発明の一態様に係る複合材料成形体は、軟磁性粉末と前記軟磁性粉末を分散した状態で内包する樹脂とを含む。この複合材料成形体は、複合材料成形体の表面のうち、複合材料成形体内に励磁される磁束に交差する鎖交面が縦横にそれぞれ３等分されるように複合材料成形体を合計９個の部位に分割したとき、以下の（１）〜（３）の条件の少なくとも一つを満たす。
（１）上記部位のうち、最大の密度Ｄｍａｘの部位に対する最小の密度Ｄｍｉｎの部位の密度減少率Ｄｄ＝｛（Ｄｍａｘ−Ｄｍｉｎ）／Ｄｍａｘ｝×１００が、１．８％以下である。
（２）上記部位のうち、最小の密度Ｄｍｉｎの部位に対する最大の密度Ｄｍａｘの部位の密度増加率Ｄｉ＝｛（Ｄｍａｘ−Ｄｍｉｎ）／Ｄｍｉｎ｝×１００が、１．８％以下である。
（３）上記部位のうち、最大の密度Ｄｍａｘの部位と最小の密度Ｄｍｉｎの部位との密度差ΔＤ＝Ｄｍａｘ−Ｄｍｉｎと、平均密度Ｄａｖとの密度比率ＤＲ＝（ΔＤ／Ｄａｖ）×１００が、１．８％以下である。
【００１１】
本発明の一態様に係るリアクトルは、巻線を巻回してなるコイルと、コイルが配置される磁性コアとを備える。磁性コアの少なくとも一部は、上記本発明の一態様に係る複合材料成形体を備える。
【００１２】
本発明の一態様に係る複合材料成形体の製造方法は、軟磁性粉末と溶融された樹脂とを含む混合物を金型内に注入し、前記樹脂を固化させて複合材料成形体を成形する工程を備える。この製造方法は、溶融された樹脂の温度Ｔｒと金型の温度Ｔｄとの差Ｔｒ−Ｔｄが１８０℃以上である。
【発明の効果】
【００１３】
上記複合材料成形体は、漏れ磁束が少なく磁気特性に優れるリアクトルを構築できる。
【００１４】
上記リアクトルは、漏れ磁束が少なく磁気特性に優れる。
【００１５】
上記複合材料成形体の製造方法は、上記複合材料成形体を製造できる。
【図面の簡単な説明】
【００１６】
【図１】実施形態１に係る複合材料成形体を備えるリアクトルを示し、上図は概略斜視図であり、下図は分解斜視図である。
【図２】試験例１において、各試料のコア部材における内側コア部（複合材料成形体）の密度測定部位を示す説明図である。
【図３】試験例２でのシミュレーション用の試料を示し、上図は概略斜視図であり、下図はその試料の内側コア部を示す概略斜視図である。
【図４】試験例２における試料Ｎｏ．２−１００の磁束密度の分布状態を示す分布図である。
【図５】試験例２における試料Ｎｏ．２−１の磁束密度の分布状態を示す分布図である。
【発明を実施するための形態】
【００１７】
《本発明の実施形態の説明》
本発明者らは、複合材料成形体からなる複数のコア部材とコア部材間に介在されるギャップとを備える磁性コアにおいて、ギャップからの漏れ磁束を低減するべく、従来の複合材料成形体を分析した。この分析は、詳しくは後述する試験例で示すが、シミュレーションにより、複合材料成形体の磁束に交差する鎖交面が縦横にそれぞれ３等分されるように複合材料成形体を合計９個の部位に分割して行った。その結果、以下の知見を得た。
（ｉ）上記９個の部位において、磁束密度（密度）に差異（ばらつき）があること。
（ｉｉ）最大の密度Ｄｍａｘの部位に対する最小の密度Ｄｍｉｎの部位の密度減少率Ｄｄが大きくなる場合があること。
（ｉｉｉ）最小の密度Ｄｍｉｎの部位に対する最大の密度Ｄｍａｘの部位の密度増加率Ｄｉが大きくなる場合があること。
（ｉｖ）最大の密度Ｄｍａｘの部位と最小の密度Ｄｍｉｎの部位との密度差ΔＤと、平均密度Ｄａｖとの密度比率ＤＲが大きくなる場合があること。
（ｖ）これら密度減少率Ｄｄ、密度増加率Ｄｉ、及び密度比率ＤＲが大きい複合材料成形体は漏れ磁束が多いこと。
【００１８】
本発明者らは、これらの知見から、上記密度減少率Ｄｄ、上記密度増加率Ｄｉ、及び上記密度比率ＤＲの少なくとも一つが小さい複合材料成形体は漏れ磁束を低減できるのではないかと考えた。そこで、シミュレーションにより、上記９個の部位における上記密度減少率Ｄｄ、上記密度増加率Ｄｉ、及び上記密度比率ＤＲが実質的に０である複合材料成形体の漏れ磁束を算出した。その結果、従来の複合材料成形体に比べて漏れ磁束が少ないことが分かった。
【００１９】
更に、本発明者らは、上記密度減少率Ｄｄ、上記密度増加率Ｄｉ、及び上記密度比率ＤＲの少なくとも一つが小さい複合材料成形体の製造方法を検討した。その結果、その複合材料成形体は、溶融された樹脂の温度Ｔｒと金型の温度Ｔｄとの温度差Ｔｒ−Ｔｄを従来よりも大きくすることで得られるとの知見を得た。本発明は、これらの知見に基づくものである。最初に本発明の実施態様を列記して説明する。
【００２０】
（１）本発明の一態様に係る第一の複合材料成形体は、軟磁性粉末と前記軟磁性粉末を分散した状態で内包する樹脂とを含む。この複合材料成形体は、複合材料成形体の表面のうち、複合材料成形体内に励磁される磁束に交差する鎖交面が縦横にそれぞれ３等分されるように複合材料成形体を合計９個の部位に分割したとき、これら部位のうち、最大の密度Ｄｍａｘの部位に対する最小の密度Ｄｍｉｎの部位の密度減少率Ｄｄ＝｛（Ｄｍａｘ−Ｄｍｉｎ）／Ｄｍａｘ｝×１００が、１．８％以下である。
【００２１】
上記の構成によれば、上記密度減少率Ｄｄが小さく上記各部位の密度差が略均一であるため、この複合材料成形体内に励磁した際、上記各部位の磁束密度のばらつきを低減し易い。そのため、この複合材料成形体をリアクトルの磁性コアに用いた場合、具体的にはギャップを介して連結されるコア部材に用いた場合、ギャップから磁束が漏れ難いリアクトルが得られる。
【００２２】
（２）本発明の一態様に係る第二の複合材料成形体は、軟磁性粉末と前記軟磁性粉末を分散した状態で内包する樹脂とを含む。この複合材料成形体は、複合材料成形体の表面のうち、複合材料成形体内に励磁される磁束に交差する鎖交面が縦横にそれぞれ３等分されるように複合材料成形体を合計９個の部位に分割したとき、これら部位のうち、最小の密度Ｄｍｉｎの部位に対する最大の密度Ｄｍａｘの部位の密度増加率Ｄｉ＝｛（Ｄｍａｘ−Ｄｍｉｎ）／Ｄｍｉｎ｝×１００が、１．８％以下である。
【００２３】
上記の構成によれば、上記密度増加率Ｄｉが小さいため、上記第一の複合材料成形体と同様、ギャップから磁束が漏れ難いリアクトルが得られる。
【００２４】
（３）本発明の一態様に係る第三の複合材料成形体は、軟磁性粉末と前記軟磁性粉末を分散した状態で内包する樹脂とを含む。この複合材料成形体は、複合材料成形体の表面のうち、複合材料成形体内に励磁される磁束に交差する鎖交面が縦横にそれぞれ３等分されるように複合材料成形体を合計９個の部位に分割したとき、これら部位のうち最大の密度Ｄｍａｘの部位と最小の密度Ｄｍｉｎの部位との密度差ΔＤ＝Ｄｍａｘ−Ｄｍｉｎと、平均密度Ｄａｖとの密度比率ＤＲ＝（ΔＤ／Ｄａｖ）×１００が、１．８％以下である。
【００２５】
上記の構成によれば、上記密度比率ＤＲが小さいため、上記第一及び第二の複合材料成形体と同様、ギャップから磁束が漏れ難いリアクトルが得られる。上記平均密度Ｄａｖとは、９個の部位の密度の平均である。
【００２６】
（４）上記第一〜第三の複合材料成形体の一形態として、最小の密度Ｄｍｉｎと平均密度Ｄａｖとの比率（Ｄｍｉｎ／Ｄａｖ）×１００が、９９％以上であることが挙げられる。
【００２７】
上記比率（Ｄｍｉｎ／Ｄａｖ）×１００が９９％以上であれば、全体的に高密度であるため、磁気特性に優れるリアクトルを構築できる磁性コアを構成できる。
【００２８】
（５）上記第一〜第三の複合材料成形体の一形態として、最大の密度Ｄｍａｘと平均密度Ｄａｖとの比率（Ｄｍａｘ／Ｄａｖ）×１００が、１００．６％以下であることが挙げられる。
【００２９】
上記比率（Ｄｍａｘ／Ｄａｖ）×１００が１００．６％以下であれば、上記密度減少率Ｄｄ、密度増加率Ｄｉ、及び密度比率ＤＲの少なくとも一つが小さいため、最小の密度Ｄｍｉｎが高くて全体の密度が高い。そのため、磁気特性に優れるリアクトルを構築できる磁性コアを構成できる。
【００３０】
（６）上記第一〜第三の複合材料成形体の一形態として、軟磁性粉末が、Ｓｉを１．０質量％以上８．０質量％以下含むＦｅ基合金の軟磁性粒子を含むことが挙げられる。
【００３１】
Ｓｉを１．０質量％以上含むＦｅ基合金は、電気抵抗率が高く渦電流損を低減し易い。その上に、純鉄に比較して硬いため、製造過程で歪が導入され難いためヒステリシス損を低減し易いことから、鉄損をより低減できる。Ｓｉを８．０質量％以下含むＦｅ基合金は、Ｓｉの量が過度に多すぎず、低損失と高飽和磁化とを両立させ易い。
【００３２】
（７）上記第一〜第三の複合材料成形体の一形態として、軟磁性粉末の複合材料成形体全体に対する含有量が、８０体積％以下であることが挙げられる。
【００３３】
上記含有量が８０体積％以下であれば、磁性成分の割合が過度に高過ぎないため、成形時の金型への混合物の充填性が確保し易く、軟磁性粒子同士の絶縁性を高められ、渦電流損を低減できる。
【００３４】
（８）上記第一〜第三の複合材料成形体の一形態として、軟磁性粉末の平均粒径が、５μｍ以上３００μｍ以下であることが挙げられる。
【００３５】
軟磁性粉末の平均粒径が５μｍ以上であれば、凝集し難く粉末粒子間に十分に樹脂を介在させ易いため渦電流損を低減し易い。軟磁性粉末の平均粒径が３００μｍ以下であれば、過度に大きくないため、粉末粒子自体の渦電流損を低減でき、ひいては複合材料成形体の渦電流損を低減できる。その上、充填率を高められる。そのため、上記密度減少率Ｄｄ、密度増加率Ｄｉ、及び密度比率ＤＲを低減し易い上に、複合材料成形体の飽和磁化を高め易い。
【００３６】
（９）本発明の一態様に係るリアクトルは、巻線を巻回してなるコイルと、コイルが配置される磁性コアとを備える。磁性コアは、複数のコア部材がギャップを介して組み合わされてなる。複数のコア部材の少なくとも一つは、上記（１）〜（８）のいずれか１つに記載の複合材料成形体を備える。
【００３７】
上記の構成によれば、磁性コアが上記複合材料成形体を備えるため、漏れ磁束が少なく磁気特性に優れる。
【００３８】
（１０）本発明の一態様に係る複合材料成形体の製造方法は、軟磁性粉末と溶融された樹脂とを含む混合物を金型内に注入し、前記樹脂を固化させて複合材料成形体を成形する工程を備える。この製造方法は、溶融された樹脂の温度Ｔｒと金型の温度Ｔｄとの差Ｔｒ−Ｔｄが１８０℃以上である。
【００３９】
上記の構成によれば、上記温度差Ｔｒ−Ｔｄを大きくすることで、上述の密度減少率Ｄｄ、密度増加率Ｄｉ、及び密度比率ＤＲの少なくとも一つを満たす複合材料成形体を製造できる。この理由は定かではないが、混合物の外周側の樹脂の固化速度が早いことに起因していると考えられる。
【００４０】
上記温度差Ｔｒ−Ｔｄが小さいと、混合物の樹脂の固化速度が遅くなり易い。通常、混合物の樹脂の固化は、外周側が中央よりも先に行われる。混合物における外周側の樹脂の固化速度が遅ければ、外周側の樹脂が固化するまでの間に、冷却（固化）時の外周側の樹脂の収縮に連動して固化前の中央の混合物が外周側へ引っ張られて流動する流動代が大きい。それにより、重量物である軟磁性粉末も外周側に移動し、中央の密度が低下し易くなる。その結果、必ずしも中央の密度が最小になるとは限らないものの、中央の密度が最小になることが多い。こうして、最大の密度の部位と最小の密度の部位との密度差が大きくなり易い。
【００４１】
これに対して、温度差Ｔｒ−Ｔｄが大きいと、外周側の樹脂の固化速度を早められる。それにより、固化前の中央の混合物が外周側へ流動する前に外周側の樹脂を固化させられるため上記流動代を小さくし易い。即ち、中央の密度が低下する前に外周側の樹脂が固化する。そのため、最大の密度の部位と最小の密度の部位との密度差を小さくできると考えられる。
【００４２】
（１１）上記複合材料成形体の製造方法の一形態として、金型の温度Ｔｄが１００℃以下であることが挙げられる。
【００４３】
Ｔｄ≦１００℃とすれば、樹脂の温度Ｔｒが過度に高くなることなく１８０℃≦Ｔｒ−Ｔｄを満たし易い。混合物の流動性を確保しつつ、樹脂の温度Ｔｒが過度に高くならないことにより樹脂の熱分解を抑制し易く、強度など複合材料成形体の物性低下を抑制し易い。その上、複合材料成形体の表面の焼けなどを抑制し易い。
【００４４】
（１２）上記複合材料成形体の製造方法の一形態として、樹脂がポリフェニレンスルフィド樹脂であることが挙げられる。この場合、金型の温度Ｔｄが、樹脂のガラス転移点Ｔｇ−１０℃以上樹脂のガラス転移点Ｔｇ＋１０℃以下であることが好ましい。
【００４５】
樹脂がポリフェニレンスルフィド樹脂である場合、Ｔｇ−１０℃≦Ｔｄとすれば、金型の温度Ｔｄが過度に低くなり難い。そのため、樹脂の固化速度が過度に早くならず、複合材料成形体の内部にクラックが発生することを抑制し易い。
【００４６】
Ｔｄ≦Ｔｇ＋１０℃とすれば、金型の温度Ｔｄが高くなりすぎず、樹脂の温度Ｔｒが過度に高くなることなく１８０℃≦Ｔｒ−Ｔｄを満たし易い。また、固化速度が過度に遅くならず、離型性を高め易い。
【００４７】
（１３）上記複合材料成形体の製造方法の一形態として、金型の温度Ｔｄが、樹脂の融点Ｔｍ−１３５℃以下であることが挙げられる。
【００４８】
Ｔｄ≦Ｔｍ−１３５℃とすれば、金型の温度Ｔｄを低くし易く、樹脂の温度Ｔｒが過度に高くなることなく１８０℃≦Ｔｒ−Ｔｄを満たし易い。
【００４９】
（１４）上記複合材料成形体の製造方法の一形態として、軟磁性粉末の前記混合物全体に対する含有量が８０体積％以下であることが挙げられる。
【００５０】
上記の構成によれば、上述の密度減少率Ｄｄ、密度増加率Ｄｉ、及び密度比率ＤＲの少なくとも一つを満たす複合材料成形体を製造し易い。軟磁性粉末の上記含有量が多いほど、混合物の外周側の固化時に、固化前の中央の混合物が外周側へ流動し難いからである。
【００５１】
《本発明の実施形態の詳細》
本発明の実施形態の詳細を、以下に図面を参照しつつ説明する。
【００５２】
《実施形態１》
図１を参照して実施形態１に係る複合材料成形体１０を説明する。複合材料成形体１０は、軟磁性粉末と軟磁性粉末を分散した状態で内包する樹脂とを含む。複合材料成形体１０の主たる特徴とするところは、複合材料成形体１０内に励磁される磁束に交差する鎖交面が縦横にそれぞれ３等分されるように複合材料成形体１０を合計９個の部位に分割したとき、各部位の密度の差が小さい点にある。この複合材料成形体１０は、代表的にはリアクトル１に備わる磁性コア３の少なくとも一部を構成する。リアクトル１は、詳しくは後述するが、例えば、図１に示すコイル２と磁性コア３とを備える。コイル２は、巻線２ｗを螺旋状に巻回した一対の巻回部２ａ、２ｂを互いに並列状態で接続してなる。磁性コア３は、同一の形状を有する二つのコア部材３０と、その間に介在されるギャップ３１ｇとを組み合わせることで環状に構成される。この両コア部材３０はいずれも、一対の内側コア部１１と、一対の内側コア部１１の一端側で両内側コア部１１をつなぐ外側コア部１２とで構成されている。ここでは、コア部材３０のうち、一対の内側コア部１１を複合材料成形体１０で構成する例を説明する。一対の内側コア部１１の並列方向を左右（横）方向とし、この左右方向及び内側コア部１１内に励磁される磁束に沿った方向の両方向に直交する方向を上下（縦）方向とする。図中の同一符号は同一名称物を示す。図１の二点鎖線は、内側コア部１１における９個の部位の分割線を示す。
【００５３】
［コア部材］
コア部材３０の一対の内側コア部１１と外側コア部１２とは、一対の内側コア部１１の一端側で一体に連結されている。コア部材３０の上方から見た形状は、略Ｕ字状である。一対の内側コア部１１は、コア部材３０をコイル２（図１）に組み付けた際、一対の巻回部２ａ、２ｂ内にそれぞれ配置される。外側コア部１２は、同様にコア部材３０をコイル２に組み付けた際、コイル２の端面から突出される。内側コア部１１と外側コア部１２の上面は略面一である。一方、外側コア部１２の下面は、内側コア部１１の下面よりも突出して、コア部材３０をコイル２と組み合わせた際、コイル２の下面と略面一になるように外側コア部１２の大きさを調整している。
【００５４】
（内側コア部：複合材料成形体）
各内側コア部１１の形状は、コイル２の形状（コイル２の内部空間）に合わせた形状とすることが好ましい。ここでは、直方体状であり、その角部を巻回部２ａ，２ｂの内周面に沿うように丸めている。各内側コア部１１の表面は、内側コア部１１の端面で磁束に交差（ここでは直交）する鎖交面１１Ｅと、磁束を軸とする周方向に沿った周回面（巻回部２ａ、２ｂの周方向に沿った面）とで構成されている。内側コア部１１の鎖交面１１Ｅは、周回面に連続して形成される。
【００５５】
内側コア部１１は、複合材料成形体１０で構成される。即ち、各内側コア部１１の密度は、実質的に全域に亘って均一である。具体的には、内側コア部１１の鎖交面１１Ｅが縦横にそれぞれ３等分されるように内側コア部１１を合計９個の部位に分割したとき（図１二点鎖線で示す）、以下の（１）〜（３）の条件の少なくとも一つを満たす。ここでいう３等分とは、体積を３等分ではなく縦・横方向に沿った長さの３等分である。平均密度Ｄａｖとは、９個の部位の密度の平均である。
（１）最大の密度Ｄｍａｘの部位に対する最小の密度Ｄｍｉｎの部位の密度減少率Ｄｄ１＝｛（Ｄｍａｘ−Ｄｍｉｎ）／Ｄｍａｘ｝×１００が、１．８％以下である。
（２）最小の密度Ｄｍｉｎの部位に対する最大の密度Ｄｍａｘの部位の密度増加率Ｄｉ１＝｛（Ｄｍａｘ−Ｄｍｉｎ）／Ｄｍｉｎ｝×１００が、１．８％以下である。
（３）最大の密度Ｄｍａｘの部位と最小の密度Ｄｍｉｎの部位との密度差ΔＤ１＝Ｄｍａｘ−Ｄｍｉｎと、平均密度Ｄａｖとの密度比率ＤＲ１＝（ΔＤ１／Ｄａｖ）×１００が、１．８％以下である。
【００５６】
内側コア部１１がこれら（１）〜（３）の条件の少なくとも一つを満たすことで、上記９個の部位の密度のばらつきが小さく内側コア部１１内に励磁される磁束密度のばらつきが生じ難い。そのため、ギャップ３１ｇからの漏れを抑制し易い磁性コアを構築でき、磁気特性に優れるリアクトルとすることができる。上記密度減少率Ｄｄ１は、１．６％以下が好ましく、更に１．４％以下が好ましく、特に１．２％以下が好ましい。上記密度増加率Ｄｉ１は、１．６％以下が好ましく、更に１．３％以下、特に１．２％以下が好ましい。密度比率ＤＲ１は、１．６％以下、更に１．５％以下が好ましく、１．４％以下が好ましく、特に１．２％以下が好ましい。密度差ΔＤ１は、０．１０ｇ／ｃｍ３以下が好ましく、更に０．０９ｇ／ｃｍ３以下、０．０８ｇ／ｃｍ３以下が好ましく、特に０．０７ｇ／ｃｍ３以下、０．０６ｇ／ｃｍ３以下が好ましい。内側コア部１１はこれら（１）〜（３）の条件から選択される複数、特に全ての条件を満たすことが好ましい。
【００５７】
最小の密度Ｄｍｉｎの部位は、上記９個の部位のうち、中央の部位であることが多い。但し、複合材料成形体１０（内側コア部１１）の形状や、複合材料成形体１０の製造時に混合物を金型内に充填するゲートの位置・形状・大きさなどによっては、中央以外の部位が最小の密度Ｄｍｉｎの部位となることもある。中央以外の部位が最小の密度Ｄｍｉｎの部位となる場合は、ゲートの位置から最も近い箇所に位置する部位が最小の密度Ｄｍｉｎの部位となることが挙げられる。例えば、複合材料成形体１０の形状がＵ字状で、ゲートの位置が外側コア部１２の外端面１２ｏの上下左右の略中央にある場合などでは、最小の密度Ｄｍｉｎの部位は、中央の部位の左隣りの部位と右隣りの部位のどちらかの部位が挙げられる。具体的には、鎖交面１１Ｅ側から一対の内側コア部１１を見たとき、左側の内側コア部１１では中央の部位の右隣りの部位が最小の密度Ｄｍｉｎの部位となり、右側の内側コア部１１では中央の部位の左隣りの部位が最小の密度Ｄｍｉｎの部位となることがある。
【００５８】
最小の密度Ｄｍｉｎと平均密度Ｄａｖとの比率（Ｄｍｉｎ／Ｄａｖ）×１００は、９９％以上が好ましい。この比率（Ｄｍｉｎ／Ｄａｖ）×１００が９９％以上であれば、全体的に高密度であるため、磁気特性に優れるリアクトルを構築できる磁性コアを構成できる。この比率（Ｄｍｉｎ／Ｄａｖ）×１００は、更に９９．１５％以上が好ましく、特に９９．３％以上が好ましい。
【００５９】
最小の密度Ｄｍｉｎは、５．５７ｇ／ｃｍ３以上が好ましい。最小の密度Ｄｍｉｎが５．５７ｇ／ｃｍ３以上であれば、全体的に高密度であるため、磁気特性に優れるリアクトルを構築できる磁性コアを構成できる。最小の密度Ｄｍｉｎは、更に５．５８ｇ／ｃｍ３以上が好ましく、特に５．６０ｇ／ｃｍ３以上が好ましい。
【００６０】
最大の密度Ｄｍａｘの部位は、通常、上記９個の部位のうち、中央の部位を除く残りの部位、即ち、外周の８個の部位のいずれかである。この８個の部位のうち最大の密度Ｄｍａｘの部位は、ゲートの位置から最も遠い箇所に位置する部位である。例えば、複合材料成形体１０の形状がＵ字状で、ゲートの位置が外側コア部１２の外端面１２ｏの上下左右の略中央にある場合などでは、鎖交面１１Ｅ側から一対の内側コア部１１を見たとき、左側の内側コア部１１では左側の３個の部位のいずれかの部位が最大の密度Ｄｍａｘの部位となり、右側の内側コア部１１では右側の３個の部位のいずれかの部位が最大の密度Ｄｍａｘの部位となる。特に、ゲートの位置が外端面１２ｏの中央より下側（上側）にあるときは、左側の内側コア部１１では左上（左下）の部位が最大の密度Ｄｍａｘの部位となり、右側の内側コア部１１では右下（右上）の部位が最大の密度Ｄｍａｘの部位となる。
【００６１】
最大の密度Ｄｍａｘと平均密度Ｄａｖとの比率（Ｄｍａｘ／Ｄａｖ）×１００は、１００．６％以下が好ましい。この比率（Ｄｍａｘ／Ｄａｖ）×１００が９９．８５％以上であれば、上記密度減少率Ｄｄ１、密度増加率Ｄｉ１、及び密度比率ＤＲ１の少なくとも一つが小さいため、最小の密度Ｄｍｉｎが高くて全体の密度が高い。また、密度差ΔＤ１も小さいため最小の密度Ｄｍｉｎが高くて全体の密度が高い。そのため、磁気特性に優れるリアクトルを構築できる磁性コアを構成できる。この比率（Ｄｍａｘ／Ｄ）×１００は、更に１００．５％以下が好ましく、特に１００．４５％以下が好ましい。この比率（Ｄｍａｘ／Ｄ）×１００は、９９．８５％以上が好ましい。この比率（Ｄｍａｘ／Ｄ）×１００は、更に９９．８７％以上が好ましく、特に９９．９％以上が好ましい。
【００６２】
最大の密度Ｄｍａｘは、５．６６０ｇ／ｃｍ３超が好ましい。最大の密度Ｄｍａｘが５．６６０ｇ／ｃｍ３超であれば、上記密度減少率Ｄｄ１、密度増加率Ｄｉ１、及び密度比率ＤＲ１の少なくとも一つが小さいため、最小の密度Ｄｍｉｎが高くて全体の密度が高い。また、密度差ΔＤ１も小さいため最小の密度Ｄｍｉｎが高くて全体の密度が高い。そのため、磁気特性に優れるリアクトルを構築できる磁性コアを構成できる。最大の密度Ｄｍａｘは、更に５．６６１ｇ／ｃｍ３以上が好ましく、特に５．６６３ｇ／ｃｍ３以上が好ましい。
【００６３】
通常、上記９個の部位のうち、外周の８個の部位の外周平均密度Ｄｏは、中央の部位の密度Ｄｃよりも大きい。上記密度Ｄｃと上記外周平均密度Ｄｏとの「密度Ｄｃ＜外周平均密度Ｄｏ」の関係は、上述のように最小の密度Ｄｍｉｎの部位が中央の部位かその左右隣りの一方の部位のいずれであっても満たし、最大の密度Ｄｍａｘの部位が外周の８個の部位のいずれであっても満たす。外周の８個の部位の外周平均密度Ｄｏに対する中央の部位の密度Ｄｃの密度減少率Ｄｄ２＝｛（Ｄｏ−Ｄｃ）／Ｄｏ｝×１００は、０．８％以下が好ましく、更には０．５％以下が好ましく、特に０．３％以下が好ましい。中央の部位の密度Ｄｃに対する外周の８個の部位の外周平均密度Ｄｏの密度増加率Ｄｉ２＝｛（Ｄｏ−Ｄｃ）／Ｄｃ｝×１００は、０．８％以下が好ましく、更には０．５％以下が好ましく、特に０．３％以下が好ましい。外周の８個の部位の外周平均密度Ｄｏと中央の部位の密度Ｄｃとの密度差ΔＤ２＝Ｄｏ−Ｄｃと、平均密度Ｄａｖとの密度比率ＤＲ２＝（ΔＤ２／Ｄａｖ）×１００は、０．８％以下が好ましく、更には０．５％以下が好ましく、特に０．３％以下が好ましい。密度差ΔＤ２は、０．０４ｇ／ｃｍ３以下が好ましく、更に０．０３ｇ／ｃｍ３が好ましく、特に０．０２ｇ／ｃｍ３が好ましい。上記密度Ｄｃは、５．５９ｇ／ｃｍ３以上が好ましく、更に５．６０ｇ／ｃｍ３以上、特に５．６１ｇ／ｃｍ３以上が好ましい。上記外周平均密度Ｄｏは、５．６３ｇ／ｃｍ３以上が好ましく、更に５．６３５ｇ／ｃｍ３以上が好ましく、特に５．６４ｇ／ｃｍ３以上が好ましい。
【００６４】
（構成材料）
〈軟磁性粉末〉
軟磁性粉末の材質は、鉄族金属やＦｅを主成分とするＦｅ基合金、フェライト、アモルファス金属などの軟磁性材料が挙げられる。軟磁性粉末の材質は、渦電流損や飽和磁化の点から鉄族金属やＦｅ基合金が好ましい。鉄族金属は、Ｆｅ，Ｃｏ，Ｎｉが挙げられる。特に、Ｆｅは純鉄（不可避的不純物を含む）であるとよい。Ｆｅは飽和磁化が高いため、Ｆｅの含有量を高くするほど複合材料の飽和磁化を高められる。Ｆｅ基合金は、添加元素としてＳｉ，Ｎｉ，Ａｌ，Ｃｏ，及びＣｒから選択される１種以上の元素を合計で１．０質量％以上２０．０質量％以下含有し、残部がＦｅ及び不可避的不純物からなる組成を有することが挙げられる。Ｆｅ基合金は、例えば、Ｆｅ−Ｓｉ系合金，Ｆｅ−Ｎｉ系合金，Ｆｅ−Ａｌ系合金，Ｆｅ−Ｃｏ系合金，Ｆｅ−Ｃｒ系合金，Ｆｅ−Ｓｉ−Ａｌ系合金（センダスト）などが挙げられる。特に、Ｆｅ−Ｓｉ系合金やＦｅ−Ｓｉ−Ａｌ系合金といったＳｉを含有するＦｅ基合金は、電気抵抗率が高く、渦電流損を低減し易い上に、ヒステリシス損も小さく、複合材料成形体１０の低鉄損化を図れる。例えば、Ｆｅ−Ｓｉ系合金の場合、Ｓｉの含有量は１．０質量％以上８．０質量％以下が挙げられ、３．０質量％以上７．０質量％以下が好ましい。軟磁性粉末は、材質の異なる複数種の粉末が混合されていても良い。例えば、ＦｅとＦｅ基合金との両方の種類の粉末を混合したものが挙げられる。
【００６５】
軟磁性粉末の平均粒径は、５μｍ以上３００μｍ以下が好ましい。軟磁性粉末の平均粒径が５μｍ以上であれば、凝集し難く軟磁性粒子間に十分に樹脂を介在させ易いため渦電流損を低減し易い。軟磁性粉末の平均粒径が３００μｍ以下であれば、過度に大きくないため、粉末自体の渦電流損を低減でき、ひいては複合材料成形体１０の渦電流損を低減できる。その上、充填率を高められて複合材料成形体１０の飽和磁化を高め易い。軟磁性粉末の平均粒径は、特に１０μｍ以上１００μｍ以下が好ましい。軟磁性粉末の平均粒径の測定は、ＳＥＭ（走査型電子顕微鏡）で断面の画像を取得し、市販の画像解析ソフトを用いて解析することで行える。その際、円相当径を粒子の粒径とする。円相当径とは、軟磁性粒子の輪郭を特定し、その輪郭で囲まれる面積Ｓと同一の面積を有する円の径とする。つまり、円相当径＝２×｛上記輪郭内の面積Ｓ／π｝１／２で表される。
【００６６】
軟磁性粉末は、粒径が異なる複数種の粉末が混合されたものでも良い。微細な粉末と粗大な粉末とを混合した軟磁性粉末を複合材料成形体１０の材料に用いた場合、飽和磁束密度が高く、低損失なリアクトル１が得られ易い。微細な粉末と粗大な粉末を混合した軟磁性粉末を用いる場合、一方をＦｅ、他方をＦｅ基合金とするように異種材質とすることが好ましい。このように両粉末の材質を異種とすれば、Ｆｅの特性（飽和磁化が高い）とＦｅ基合金の特性（電気抵抗が高く渦電流損を低減し易い）の両方の特性を兼ね備えられ、飽和磁化の向上効果と鉄損のバランスが良い。両粉末の材質を異種とする場合、粗粒粉末と微粒粉末のどちらをＦｅ（Ｆｅ基合金）としてもよいが、微粒粉末をＦｅとすることが好ましい。即ち、粗粒粉末をＦｅ基合金とすることが好ましい。そうすれば、微粒粉末がＦｅ基合金で、粗粒粉末がＦｅである場合に比べて、低鉄損である。
【００６７】
軟磁性粉末は、絶縁性を向上するために軟磁性粒子の表面（外周）に例えばシリコーン樹脂やリン酸塩などからなる絶縁被覆を備えていてもよい。軟磁性粉末は、樹脂との馴染み性や樹脂に対する分散性を高めるための表面処理（例えば、シランカップリング処理など）を施したものでもよい。
【００６８】
複合材料成形体１０中の軟磁性粉末の含有量は、複合材料成形体１０を１００体積％とするとき、８０体積％以下が好ましい。軟磁性粉末が８０体積％以下であると、磁性成分の割合が過度に高過ぎないため、軟磁性粒子同士の絶縁性を高められ、渦電流損を低減できる。また、軟磁性粉末と樹脂との混合物の流動性に優れ、複合材料成形体１０の製造性に優れる。軟磁性粉末の含有量は、例えば、３０体積％以上とすることができる。軟磁性粉末が３０体積％以上であることで、磁性成分の割合が十分に高いため、この複合材料成形体１０を用いてリアクトル１を構築した場合、飽和磁化を高め易い。軟磁性粉末の含有量は、５０体積％以上、更に５５体積％以上、特に６０体積％以上、７０体積％以上とすることができる。軟磁性粉末の含有量は、特に７５体積％以下が挙げられる。軟磁性粉末の含有量は、複合材料成形体の断面における軟磁性粉末の面積割合と等価と見做す。ここで複合材料成形体の断面における軟磁性粉末の面積割合とは、断面画像において軟磁性粒子の面積割合を算出し、その面積割合の平均値とする。即ち、その平均値を軟磁性粉末の複合材料成形体全体に対する含有量（体積％）と見做す。複合材料成形体を構成する軟磁性粒子の平均粒径及び含有量は、複合材料成形体の原料粉末を構成する軟磁性粒子の平均粒径及び含有量と実質的に同一である。
【００６９】
〈樹脂〉
樹脂は、例えば、エポキシ樹脂、フェノール樹脂、シリコーン樹脂、ウレタン樹脂などの熱硬化性樹脂や、ポリフェニレンスルフィド（ＰＰＳ）樹脂、ポリアミド樹脂（例えば、ナイロン６、ナイロン６６、ナイロン９Ｔ）、液晶ポリマー（ＬＣＰ）、ポリイミド樹脂、フッ素樹脂などの熱可塑性樹脂が挙げられる。その他、常温硬化性樹脂、不飽和ポリエステルに炭酸カルシウムやガラス繊維が混合されたＢＭＣ（Ｂｕｌｋ  ｍｏｌｄｉｎｇ  ｃｏｍｐｏｕｎｄ）、ミラブル型シリコーンゴム、ミラブル型ウレタンゴムなどを用いることもできる。
【００７０】
〈その他〉
複合材料成形体１０には、軟磁性粉末及び樹脂に加えて、アルミナやシリカなどのセラミックスといった非磁性材料からなる粉末（フィラー）が含有されていても良い。フィラーは、放熱性の向上、軟磁性粉末の偏在の抑制（均一的な分散）に寄与する。また、フィラーが微粒であり、軟磁性粒子間に介在すれば、フィラーの含有による軟磁性粉末の割合の低下を抑制できる。フィラーの含有量は、複合材料を１００質量％とするとき、０．２質量％以上２０質量％以下が好ましく、更に０．３質量％以上１５質量％以下が好ましく、特に０．５質量％以上１０質量％以下が好ましい。
【００７１】
（外側コア部）
外側コア部１２の形状は、略台形柱状である。外側コア部１２は、磁束と平行な上下面と、内側コア部１１の鎖交面１１Ｅとの反対側で上下面を繋ぎ磁束と平行な外端面１２ｏと、外端面１２ｏの反対側の内端面とを備える。内端面は、両内側コア部１１の間で、両内側コア部１１の内側の側面に連続して形成される。ここでは、内端面は、各内側コア部１１の下面にも連続して形成されている平面である。外側コア部１２の構成材料は、内側コア部１１と同様であり、上述の軟磁性粉末と軟磁性粉末を分散した状態で内包する樹脂とを含む。ここでは、外側コア部１２は、内側コア部１１と同一の材質で一対の内側コア部１１と一連（一体）に形成されている。
【００７２】
〔複合材料成形体の作用効果〕
上述の複合材料成形体１０によれば、上記９個の部位における上記密度減少率Ｄｄ１、上記密度増加率Ｄｉ１、及び密度比率ＤＲ１が小さいため、複合材料成形体１０内に励磁される磁束密度のばらつきが小さい。そのため、この複合材料成形体１０をリアクトル１の磁性コア３に用いた場合、具体的にはギャップ３１ｇを介して連結されるコア部材３０に用いた場合、ギャップ３１ｇから磁束が漏れ難いリアクトル１が得られる。そのため、この複合材料成形体１０は、リアクトル１の磁性コア３（コア部材３０）に好適に利用できる。
【００７３】
〔複合材料成形体の製造方法〕
複合材料成形体１０の製造は、軟磁性粉末と溶融された樹脂とを含む未固化（流動性のある状態）の混合物を金型内に注入し、樹脂を固化させて成形体素材を成形する成形工程を備える複合材料成形体の製造方法により行える。金型を用いた成形体素材の作製手法としては、射出成形、熱プレス成形、ＭＩＭ（Ｍｅｔａｌ  Ｉｎｊｅｃｔｉｏｎ  Ｍｏｌｄｉｎｇ）を利用することができる。この複合材料成形体の製造方法は、上記成形工程を特定の温度条件で行う。
【００７４】
（成形工程）
成形工程は、溶融した樹脂の温度Ｔｒと金型の温度Ｔｄとを特定の温度条件で行う。それにより、上述した（１）〜（３）の条件の少なくとも一つを満たす複合材料成形体１０を製造する。
【００７５】
〈温度条件〉
成形工程における温度条件は、溶融した樹脂の温度Ｔｒと金型の温度Ｔｄとの温度差（Ｔｒ−Ｔｄ）が、「１８０℃≦（Ｔｒ−Ｔｄ）」を満たすことが挙げられる。この温度差（Ｔｒ−Ｔｄ）が１８０℃以上を満たすことで、複合材料成形体１０を製造できる。上記温度差（Ｔｒ−Ｔｄ）は、更に「２００℃≦（Ｔｒ−Ｔｄ）」を満たすことが好ましい。上記温度差（Ｔｒ−Ｔｄ）は、「（Ｔｒ−Ｔｃ）≦２５０℃」を満たすことが好ましく、更に「（Ｔｒ−Ｔｄ）≦２３０℃」を満たすことが好ましく、特に「（Ｔｒ−Ｔｄ）≦２２０℃」を満たすことが好ましい。
【００７６】
金型の温度Ｔｄは、樹脂の種類にもよるが、例えば、「Ｔｄ≦１００℃」を満たすことが好ましい。そうすれば、金型の温度Ｔｄを低くし易く、樹脂の温度Ｔｒが過度に高くなることなく「１８０℃≦（Ｔｒ−Ｔｄ）」を満たし易い。金型の温度Ｔｄは、流動性が過度に低下しない温度とすることが挙げられる。流動性に優れるほど、密度の高い複合材料成形体１０が得られるからである。この金型の温度Ｔｄは、「８０℃≦Ｔｄ」を満たすことが好ましい。
【００７７】
金型の温度Ｔｄと樹脂のガラス転移点Ｔｇとの関係は、樹脂の種類に応じて適宜選択できる。例えば、ＰＰＳ樹脂の場合には、「（Ｔｇ−１０℃）≦Ｔｄ≦（Ｔｇ＋１０℃）」を満たすことが好ましい。金型の温度Ｔｄと樹脂のガラス転移点Ｔｇとの関係は、更に「Ｔｄ≦Ｔｇ」を満たすことが好ましい。
【００７８】
金型の温度Ｔｄと樹脂の融点Ｔｍとの関係は、樹脂の種類にもよるが「Ｔｄ≦（Ｔｍ−１３５℃）」を満たすことが好ましい。金型の温度Ｔｄと樹脂の融点Ｔｍとの関係は、例えばＰＰＳ樹脂の場合、「（Ｔｍ−１５５℃）≦Ｔｄ」を満たすことが更に好ましい。
【００７９】
上述のように複合材料成形体１０で構成される内側コア部１１が外側コア部１２と一体に連結されている場合、金型のうち複合材料成形体１０の内側コア部１１を形成する箇所の温度と樹脂の温度Ｔｒとが上記関係を満たせばよい。即ち、金型のうち外側コア部１２を形成する箇所の温度は上記樹脂の温度Ｔｒとの関係を満たしてもよいし満たさなくてもよい。両コア部１１、１２を形成する箇所の金型温度を異ならせる場合には、金型の分割面が外側コア部１２と一対の内側コア部１１との境界にあり、金型のうち外側コア部１２を成形する箇所の温度と内側コア部１１を成形する箇所の温度とを独立して制御可能な金型を用いる。例えば、金型の外側コア部１２を成形する箇所と内側コア部１１を成形する箇所とで独立した温度調節機を設けることが挙げられる。温度調節機の具体例としては、ヒータや熱媒体の流通機構などが挙げられる。この金型の型抜方向は、外側コア部１２と一対の内側コア部１１とが並ぶ方向（周回面に平行な方向、鎖交面１１Ｅに直交する方向）となる。この場合、内側コア部１１の周回面は金型の内面と摺接する摺接面であり、鎖交面１１Ｅは金型の内面と摺接しない非摺接面である。
【００８０】
［複合材料成形体の製造方法の作用効果］
上述の製造方法によれば、特定の温度条件に制御することで、混合物を金型内に注入し樹脂を固化させるだけで上記密度減少率Ｄｄ１、密度増加率Ｄｉ１、及び密度比率ＤＲ１の少なくとも一つが小さい複合材料成形体１０を製造できる。そのため、上述の製造方法によれば、この複合材料成形体１０を容易に製造でき、この複合材料成形体１０の生産性に優れる。
【００８１】
〔リアクトル〕
リアクトル１は、実施形態１の冒頭で説明したように、一対の巻回部２ａ、２ｂを有するコイル２と、同一の形状を有する二つのコア部材３０とその間のギャップ３１ｇとを有する磁性コア３とを備える（図１）。この両コア部材３０のうち一対の内側コア部１１は、上述の複合材料成形体１０で構成される。
【００８２】
［コイル］
一対の巻回部２ａ、２ｂは、接合部の無い１本の連続する巻線２ｗを螺旋状に巻回してなり、連結部２ｒを介して連結されている。巻線２ｗは、銅製の平角線の導体の外周にエナメル（代表的にはポリアミドイミド）からなる絶縁被覆を備える被覆平角線を利用できる。各巻回部２ａ，２ｂは、この被覆平角線をエッジワイズ巻きにしたエッジワイズコイルで構成している。巻回部２ａ、２ｂの配置は、各軸方向が平行するように並列（横並び）した状態としている。巻回部２ａ、２ｂの形状は、互いに同一の巻数の中空の筒状体（四角筒）である。巻回部２ａ、２ｂの端面形状は、矩形枠の角部を丸めた形状である。連結部２ｒは、コイル２の一端側（図１紙面右側）において巻線の一部をＵ字状に屈曲して構成している。巻回部２ａ、２ｂの巻線２ｗの両端部２ｅは、ターン形成部から引き延ばされている。両端部２ｅは、図示しない端子部材に接続され、この端子部材を介して、コイル２に電力供給を行なう電源などの外部装置（図示せず）が接続される。
【００８３】
［磁性コア］
磁性コア３は、一方と他方のコア部材３０と、そのコア部材３０における内側コア部１１の鎖交面１１Ｅ（端面）同士の間に介在されるギャップ３１ｇとで構成されている。このギャップ３１ｇを介して両鎖交面１１Ｅ同士を巻回部２ａ，２ｂ内で連結することで環状の磁性コア３が形成される。このコア部材３０同士の連結により、コイル２を励磁したとき、閉磁路を形成し、磁束は内側コア部１１の長手方向に平行となって鎖交面に直交する。内側コア部１１が上述の複合材料成形体１０で構成されていることで、ギャップ３１ｇからの漏れ磁束を低減できる。
【００８４】
ギャップ３１ｇは、コア部材３０よりも低透磁率な材質の板材が挙げられる。コア部材３０よりも低透磁率な材質としては、例えば、アルミナなどの非磁性材料、ＰＰＳ樹脂などの非磁性材料と磁性材料（鉄粉など）とを含む混合物などが挙げられる。ギャップ３１ｇを板材で構成する場合、コア部材３０とギャップ３１ｇとは接着剤で接着することが挙げられる。接着剤は、エポキシ樹脂やシリコーン樹脂などの熱硬化性接着剤、ＰＰＳ樹脂などの熱可塑性接着剤、アクリレート系の紫外線（光）硬化型接着剤など絶縁性の接着剤を好適に利用できる。なお、ギャップは、隙間（エアギャップ）で構成してもよい。
【００８５】
〔リアクトルの作用効果〕
上述のリアクトル１によれば、磁性コア３の内側コア部１１の密度が均一であるため、ギャップ３１ｇからの漏れ磁束が少ない。そのため、リアクトル１は磁気特性に優れる。
【００８６】
《試験例１》
軟磁性粉末とこの軟磁性粉末を分散した状態で内包する樹脂とを含む複合材料成形体の試料を作製し、複合材料成形体を複数の部位に分割して各部位の密度を測定した。
【００８７】
〔試料Ｎｏ．１−１〜試料Ｎｏ．１−４〕
試料Ｎｏ．１−１〜１−４として、原料準備工程と成形工程とを経て、図２に示すように、上述の実施形態１で説明した複合材料成形体１０からなる一対の内側コア部１１と、外側コア部１２とを備えるＵ字状のコア部材３０を作製した。
【００８８】
［原料準備工程］
原料準備工程では、軟磁性粉末と樹脂との混合物を準備した。軟磁性粉末には、平均粒径が８０μｍで、Ｓｉを６．５質量％含み、残部がＦｅ及び不可避的不純物からなる組成を有するＦｅ−Ｓｉ合金の粉末を用いた。一方、樹脂には、ＰＰＳ樹脂（ガラス転移点Ｔｇ＝９０℃、融点Ｔｍ＝２３５℃）を用いた。この軟磁性粉末と樹脂とを混合し、樹脂を溶融状態で軟磁性粉末と練り合わせて混合物を作製した。各試料における混合物中の軟磁性粉末の含有量（体積％）は、表１に示す値とした。
【００８９】
［成形工程］
成形工程では、射出成形により一対の内側コア部１１と外側コア部１２とを備えるＵ字状のコア部材３０を作製した。この作製は、外側コア部１２における一対の内側コア部１１との境界に分割面を有する金型を用い、その金型に上記混合物を充填し冷却固化することで行った。即ち、型抜方向は、外側コア部１２と一対の内側コア部１１とが並ぶ方向（内側コア部の長手方向）である。この金型のゲートは、図示は省略しているが、外側コア部における外端面の上下左右の略中央に対して少し下側にずれた位置となるように設けた。この金型は、外側コア部１２を成形する箇所の温度と内側コア部１１を成形する箇所の温度を独立して調節可能な温度調節機を備える。ここでは、混合物における溶融状態の樹脂の温度Ｔｒと、金型の内側コア部１１を成形する箇所の温度Ｔｄとをそれぞれ表１に示すように種々変更した。金型の外側コア部１２を成形する箇所の温度は、１３０℃とした。
【００９０】
【表１】
0006474051.tif 000002
【００９１】
〔密度の測定〕
各試料のコア部材における内側コア部を図２に示すように鎖交面１１Ｅが縦横にそれぞれ３等分されるように合計９個の部位に分割し、各部位の密度（ｇ／ｃｍ３）を測定し、その９個の部位の平均密度Ｄａｖを算出した。図２の二点鎖線は、切断箇所を示し、丸付き数字は、部位Ｎｏ．を示す。各部位の密度は、サイズと質量から算出した見かけ密度とした。それらの結果を表２に示す。ここでは、鎖交面１１Ｅ側からみて左側の内側コア部１１における各部位の密度を測定したが、右側の内側コア部１１でも同様に９分割した際の各部位の密度は、左側の内側コア部１１の各部位を左右対称にした場合に実質的に相当する。
【００９２】
また、測定した各部位の密度から、以下の（１）〜（９）の値を算出した。その結果を表３に示す。
（１）最大の密度Ｄｍａｘの部位に対する最小の密度Ｄｍｉｎの部位の密度減少率Ｄｄ１＝｛（Ｄｍａｘ−Ｄｍｉｎ）／Ｄｍａｘ｝×１００
（２）最小の密度Ｄｍｉｎの部位に対する最大の密度Ｄｍａｘの部位の密度増加率Ｄｉ１＝｛（Ｄｍａｘ−Ｄｍｉｎ）／Ｄｍｉｎ｝×１００
（３）最大の密度Ｄｍａｘの部位と最小の密度Ｄｍｉｎの部位との密度差ΔＤ１＝Ｄｍａｘ−Ｄｍｉｎと、平均密度Ｄａｖとの密度比率ＤＲ１＝（ΔＤ１／Ｄａｖ）×１００
（４）密度差ΔＤ１＝Ｄｍａｘ−Ｄｍｉｎ
（５）最小の密度Ｄｍｉｎと平均密度Ｄａｖとの比率（Ｄｍｉｎ／Ｄａｖ）×１００
（６）最大の密度Ｄｍａｘと平均密度Ｄａｖとの比率（Ｄｍａｘ／Ｄａｖ）×１００
（７）外周の８個の部位（Ｎｏ．１〜４，６〜９）の外周平均密度Ｄｏ
（８）外周平均密度Ｄｏと中央の部位（Ｎｏ．５）の密度Ｄｃとの密度差ΔＤ２＝Ｄｏ−Ｄｃ
（９）密度差ΔＤ２と平均密度Ｄａｖとの密度比率ＤＲ２＝（ΔＤ２／Ｄａｖ）×１００
【００９３】
【表２】
0006474051.tif 000003
【００９４】
【表３】
0006474051.tif 000004
【００９５】
表１に示すように、成形工程で、溶融された樹脂の温度Ｔｒと金型の温度Ｔｄの温度差（Ｔｒ−Ｔｄ）が「１８０℃≦（Ｔｒ−Ｔｄ）」を満たす試料Ｎｏ．１−３、１−４は、表３に示すように、密度減少率Ｄｄ１≦１．８％、密度増加率Ｄｉ１≦１．８％、及び密度比率ＤＲ１≦１．８％であった。この試料Ｎｏ．１−３、１−４は、表３に示すように、密度差ΔＤ１≦０．１０（ｇ／ｃｍ３）であった。また、試料Ｎｏ．１−３、１−４は、表３に示すように、（Ｄｍｉｎ／Ｄａｖ）×１００≧９９％、（Ｄｍａｘ／Ｄａｖ）×１００≦１００．６％であった。更に、試料Ｎｏ．１−３、１−４は、外周平均密度Ｄｏ≧５．６３０ｇ／ｃｍ３でかつ外周平均密度Ｄｏ≧密度Ｄｃであり、密度差ΔＤ２≦０．０４ｇ／ｃｍ３であった。そして、試料Ｎｏ．１−３、１−４は、密度比率ＤＲ２≦０．８％であった。即ち、この試料Ｎｏ．１−３、１−４はいずれも高密度で密度のばらつきの小さな内側コア部１１を備える。これらの結果から、上記温度差（Ｔｒ−Ｔｄ）が大きいと、高密度化できて、かつ密度のばらつきを低減できることが分かった。
【００９６】
一方、成形工程で上記温度差（Ｔｒ−Ｔｄ）が「（Ｔｒ−Ｔｄ）＜１８０℃」を満たす試料Ｎｏ．１−１，１−２は、表３に示すように、密度減少率Ｄｄ１＞１．８％、密度増加率Ｄｉ１＞１．８％、及び密度比率ＤＲ１＞１．８％であった。この試料Ｎｏ．１−１，１−２は、密度差ΔＤ１＞０．１０ｇ／ｃｍ３であった。また、試料Ｎｏ．１−１，１−２は、表３に示すように、（Ｄｍｉｎ／Ｄａｖ）×１００＜９９％、（Ｄｍａｘ／Ｄａｖ）×１００＞１００．６％であった。更に、試料Ｎｏ．１−１、１−２は、外周平均密度Ｄｏ＜５．６３０ｇ／ｃｍ３、及び密度差ΔＤ２＞０．０４ｇ／ｃｍ３であった。即ち、これら試料Ｎｏ．１−１，１−２は、試料Ｎｏ．１−３、１−４に比べて、内側コア部１１の密度が均一でないことが分かった。この結果から、上記温度差（Ｔｒ−Ｔｄ）が小さいと、密度のばらつきが大きいことが分かった。
【００９７】
《試験例２》
内側コア部の密度減少率Ｄｄ１の違いによる漏れ磁束の多寡をシミュレーションにより調べた。ここでは、漏れ磁束の評価用の試料Ｎｏ．２−１００、２−１〜２−４は、実際に製造したものではなく、シミュレーションソフト上で磁気特性を設定したものである。試料Ｎｏ．２−１００は内側コア部の密度分布を均一とし、試料Ｎｏ．２−１〜２−４は、内側コア部の密度分布を試験例１の試料Ｎｏ．１−１〜１−４相当とした。
【００９８】
〔試料Ｎｏ．２−１００，試料Ｎｏ．２−１〜試料Ｎｏ．２−４〕
各試料は、図３に示すように、コイル２００と、一つの内側コア部３１０と一対の外側コア部３２０とで構成される磁性コア３００とで構成する。コイル２００は、図３上図に示すように半筒状に形成した。内側コア部３１０は、コイル２００の内側に配置され、図３下図に示すように、軸方向に並列する一対のコア片３１１と一対のコア片３１１の間に介在されるギャップ３１５とで構成した。各コア片３１１は、四角柱状の中央部位３１２と、その中央部位３１２の四方のうち三方を囲む外周部位３１３とで構成した。一対の外側コア部３２０は、コイル２００の外側に配置され、内側コア部３１０の各端面に連結される。
【００９９】
各試料の中央部位３１２と外周部位３１３の密度は、種々変更した。試料Ｎｏ．２−１００の中央部位３１２と外周部位３１３の密度は、同一とした。試料Ｎｏ．２−１〜２−４の中央部位３１２の密度はそれぞれ、試料Ｎｏ．１−１〜１−４の最小の密度Ｄｍｉｎの部位と同等とし、試料Ｎｏ．２−１〜２−４の外周部位３１３の密度はそれぞれ、試料Ｎｏ．１−１〜１−４の最大の密度Ｄｍａｘの部位と同等とした。
【０１００】
〔漏れ磁束の評価〕
漏れ磁束の評価は、最大の密度Ｄｍａｘの部位に対する最小の密度Ｄｍｉｎの部位の密度減少率Ｄｄ１＝｛（Ｄｍａｘ−Ｄｍｉｎ）／Ｄｍａｘ｝×１００が漏れ損に与える影響を評価することで行った。漏れ磁束は、漏れ損が大きいと多く、漏れ損が小さいと少ない。漏れ損は、磁束密度の分布状態（磁束密度の大きさ）を色別（磁束密度が大きい順に赤、橙、黄、緑、青、藍、紫）で表すことが可能な公知のシミュレーションソフトを用いて求められる。その結果を、表４に示す。ここでは、試料Ｎｏ．２−１〜２−４の漏れ損は、試料Ｎｏ．２−１００の漏れ損を１００としたときの比で示している。なお、代表して試料Ｎｏ．２−１００と試料Ｎｏ．２−１（試料Ｎｏ．１−１相当）のシミュレーションによる磁束密度の分布状態をそれぞれ図４，図５に示す。この図４，図５はグレースケールで示すが、実際には上記色別がある。
【０１０１】
【表４】
0006474051.tif 000005
【０１０２】
表４に示すように、上記Ｄｄ１≦１．８％を満たす試料Ｎｏ．２−３、２−４は、漏れ損が１０３以下であり、漏れ損が小さかったのに対し、上記Ｄｄ１＞１．８％の試料Ｎｏ．２−１，２−２は、漏れ損が１１０以上であり、漏れ損が大きかった。従って、試料Ｎｏ．２−３、２−４は、試料Ｎｏ．２−１，２−２に比較して漏れ磁束が少ないことが分かった。
【０１０３】
この結果により、試料Ｎｏ．１−３、１−４相当の試料Ｎｏ．２−３、２−４の漏れ磁束が少ないことから、試料Ｎｏ．１−３、１−４の漏れ磁束も少ないことが分かる。
【０１０４】
上記Ｄｄ１＝０の試料Ｎｏ．２−１００の内側コア部は、図４に示すように、ほぼ全域に亘って均一的に青緑色であった。そして、図示は省略しているが、コイルの軸方向全長に亘って略同じ紫色であり、コイルのうちギャップに近接する箇所の色とギャップと外側コア部との間に位置する箇所の色とが略同じ紫色であった。即ち、上記密度差のない試料Ｎｏ．２−１００の内側コア部は、コイルへの磁束の影響が殆どないことから、ギャップでの漏れ磁束が少ないことが分かる。
【０１０５】
一方、上記Ｄｄ１＞１．８％の試料Ｎｏ．２−１の内側コア部は、図５に示すように、中央部位と外周部位の色が不均一である。具体的には、中央部位が青色〜水色の間の色であるのに対し、外周部位が青緑色であった。そして、図示は省略しているが、コイルのうちギャップと外側コア部との間に位置する箇所の色が紫色であるのに対して、ギャップに近接する箇所の色は紫〜藍色であった。これは、ギャップで磁束が漏れて、コイルに対して影響を及ぼしたからだと考えられる。その結果、上記表４に示すように、漏れ損が大きくなったと考えられる。
【０１０６】
本発明はこれらの例示に限定されるものではなく、特許請求の範囲によって示され、特許請求の範囲と均等の意味および範囲内でのすべての変更が含まれることが意図される。例えば、コア部材の形状は磁性コアの複数のコア部材の組み合わせにより適宜選択できる。複数のコア部材の組み合わせを、上述のＵ−Ｕ型コアの他、外側コア部に一つの内側コア部が一体化されたＬ−Ｌ（Ｊ−Ｊ）型コアなどと呼ばれる形態とすることができる。また、巻回部が一つのみであるコイルと、Ｅ−Ｅ型コアやＥ−Ｉ型コアなどと呼ばれる磁性コアとを備えるリアクトルとすることができる。
【産業上の利用可能性】
【０１０７】
本発明の複合材料成形体は、各種の磁気部品（リアクトル、チョークコイル、トランス、モータなど）の磁性コアやその素材に好適に利用できる。本発明の複合材料成形体の製造方法は、上記複合材料成形体の製造に好適に利用できる。本発明のリアクトルは、ハイブリッド自動車、プラグインハイブリッド自動車、電気自動車、燃料電池自動車などの車両に搭載される車載用コンバータ（代表的にはＤＣ−ＤＣコンバータ）や空調機のコンバータなどの種々のコンバータ、電力変換装置の構成部品に好適に利用できる。
【符号の説明】
【０１０８】
１０  複合材料成形体
１１  内側コア部  １１Ｅ  鎖交面（端面）
１２  外側コア部  １２ｏ  外端面
１  リアクトル
２  コイル
２ａ、２ｂ  巻回部  ２ｒ  連結部  ２ｗ  巻線  ２ｅ  端部
３  磁性コア
３０  コア部材  ３１ｇ  ギャップ
２００  コイル
３００  磁性コア
３１０  内側コア部
３１１  コア片
３１２  中央部位  ３１３  外周部位
３１５  ギャップ
３２０  外側コア部
【図１】
0006474051.tif 000006
【図２】
0006474051.tif 000007
【図３】
0006474051.tif 000008
【図４】
0006474051.tif 000009
【図５】
0006474051.tif 000010